Brevet FR2711562A1 — publié le 19950505

PROCEDE DE FABRICATION DE PIECES FRITTEES CONJUGUEES L'invention concerne une méthode de fabrication de pièces frittées conjuguées, obtenues à partir de la rupture d'une préforme unitaire. On connait par le brevet DE 3806236 C1 une méthode de fabrication de pièces frittées forgées, obtenues par cassure d'une préforme. Cependant, selon cette technique, les opérations de séparation et d'usinage sont pratiquées sur la pièce finie, donc de dureté élevée, ce qui implique à la fois des moyens puissants et des frais élevés. D'autre part, la géométrie de l'entaille initiatrice de rupture étant modifiée par l'opération de forgeage, la surface de rupture obtenue est généralement non plane. Enfin, pour réaliser cette rupture pratiquement sans déformation plastique, le matériau doit posséder une faible ténacité. Le procédé selon l'invention pallie ces trois inconvénients. Selon l'invention le procédé consiste à: a) presser une préforme à partir de poudres métalliques en imprimant une rainure superficielle située dans un plan en vue de la rupture ultérieure, b) à préfritter cette préforme en vue de la consolider mécaniquement, celle- ci restant cependant fragile, c) à densifier éventuellement cette préforme par recompression, d) à usiner éventuellement dans cette préforme, en particulier par perçage et/ou taraudage, les logements des organes de liaison mécanique des parties finales, e) à rompre à la température ambiante cette préforme en au moins 2 parties, f) à pratiquer le frittage final sur ces parties, g) à refroidir ces parties. Ces parties conjuguées sont ensuite soit assemblées mécaniquement, soit simplement juxtaposées. Les conditions de préfrittage utilisées sont telles que l'allongement à rupture en traction d'une éprouvette conforme à la norme NF-A-95-322 mais comportant en son milieu une entaille superficielle, perpendiculaire à sa longueur, de 1 mm de profondeur et ayant un rayon de courbure à fond d'entaille inférieur à 0,5 mm mesuré sur toute la longueur de l'éprouvette, reste inférieure à 1%. La rupture de la préforme est effectuée soit par traction, soit par flexion. Elle est obtenue avec des surfaces de rupture pratiquement planes. Le fond de la rainure ou empreinte de la préforme, le plus souvent rectiligne, a de préférence en section droite, un rayon de courbure de la poudre avec un outillage adapté. L'invention sera mieux comprise à l'aide de l'exemple suivant relatif à la fabrication d'une bielle et d'un chapeau de bielle associé. Exemple 1 Un mélange de poudres métalliques de composition pondérale 0.7% C; 4% Ni; 1,7% Cu; 0.8% Mo, reste Fe et impuretés habituelles a été comprimé sous 700 MPa en forme de bielles dont le pied de l'une d'elles est représenté schématiquement à la fig. 1. Dans le plan axial de l'alésage (1) du pied de bielle (2) a été imprimée, au cours de la compression sur la face (4a), une rainure en V (3) dont la géométrie est reportée à la fig. 2. Elle a ensuite été préfrittée à 850 C pendant 20 min dans une atmosphère contenant en vol. % d'azote et 20% d'hydrogène. Cette opération permet l'élimination du lubrifiant de compression sans obtenir une densification totale du matériau. Elles sont ensuite densifiées par compression pour obtenir une densité 7,4. Dans cet état, la structure présente peu de ponts de frittage; elle est principalement ferritique avec quelques ilôts de perlite. La résistance à la traction sur éprouvettes entaillées (entaille représentée à la fig.2) est de l'ordre de 150 MPa et l'allongement à rupture est typiquement inférieur à 1%. Apres usinage des logements de vis et taraudages correspondants suivant les axes (5), les bielles préfrittées sont cassées en flexion suivant le plan 6 en appliquant à la presse hydraulique un effort suivant la flèche F, reportée sur la fig. 3. Les 2 parties obtenues sont alors frittées dans les conditions habituelles (1120 C/30 min avec la même atmosphère que le préfrittage). Ce frittage final confère aux pièces leurs caractéristiques de résistance mécanique et de ténacité adaptées à leur utilisation. L'invention offre, par rapport à l'art antérieur, les avantages suivants: l'usinage des logements des organes de liaisons, se fait aisément sur un métal peu résistant et peu tenace (en tenant compte bien sûr des variations dimensionnelles connues dues au frittage final.) il est curieux de constater que même après frittage, les surfaces cassées restent parfaitement jointives, ce qui évite notamment les phénomènes de matage mutuel et/ou de fretting-corrosion. une seule rainure initiale est nécessaire pour obtenir une surface de rupture pratiquement plane. on obtient un produit qui, après frittage, peut être ductile et résilient. L'invention est en particulier applicable à la fabrication des bielles et chapeaux de bielles ou de pièces annulaires à contre-dépouille ou non, écrous,... (rompues dans le plan axial). REVENDICATIONS 1) Procédé de fabrication de pièces métalliques frittées conjuguées, caractérisé en ce que: a) on presse une préforme à partir de poudres métalliques, en imprimant dans celle-ci une rainure superficielle (3) située dans un plan en vue de la rupture ultérieure, b) on préfritte cette préforme en vue de sa consolidation mécanique, celle-ci restant cependant fragile, c) on la densifie éventuellement par recompression. d) on usine éventuellement dans cette préforme les logements des organes de liaison mécanique des parties finales, e) on rompt cette préforme en au moins 2 parties, f) on pratique le frittage final, g) on refroidit les pièces. 2) Procédé selon la revendication 1 dans lequel les pièces obtenues en g) sont assemblées mécaniquement. 3) Procédé selon l'une des revendications 1 ou 2 caractérisé en ce que la rupture e) est obtenue par flexion. 4. Procédé selon l'une des revendications 1 ou 2 caractérisé en ce que la rupture e) est obtenue par traction. ) Procédé selon l'une des revendications 1 à 4 caractérisé en ce que le rayon de courbure (r) du fond d'entaille (3) est inférieur à 0,5mm, et de préférence 0,2 mm. 6) Procédé selon l'une des revendications 1 à 5 caractérisé en ce que l'allongement de rupture en traction de la préforme préfrittée b) est inférieure à 1 %. 7) Procédé selon l'une des revendications 1 à 6 caractérisé en ce que la rainure est rectiligne. 8) Procédé selon l'une des revendications 1 à 7 caractérisé en ce que les opérations d'usinage consistent essentiellement en perçages et taraudages. _ 9) Procédé selon l'une des revendications 2 à 7 appliqué à la fabrication d'une bielle et chapeau de bielle.